(57)【要約】  【課題】シボによる表面凹凸がなく、ソフトで反発性があり、伸縮性に優れ、縫製も容易な伸縮性織物を提供する。  【解決手段】シボによる表面凹凸がなく、経方向、緯方向の少なくともどちらかが、下記のＫＥＳの特性値を満足し、伸長率が１０％以上、伸長回復率が９０％以上の伸縮性織物である。（１）曲げ特性のＢ値が０．０１ｇｆ・ｃｍ２／ｃｍ以下（２）曲げ特性の２ＨＢ値が０．１ｇｆ・ｃｍ／ｃｍ以下  【選択図】なし【特許請求の範囲】
【請求項１】
シボによる表面凹凸がなく、経方向、緯方向の少なくともどちらかが、下記のＫＥＳの特性値を満足し、伸長率が１０％以上、伸長回復率が９０％以上であることを特徴とする伸縮性織物。
（１）曲げ特性のＢ値が０．１ｇｆ・ｃｍ２／ｃｍ以下
（２）曲げ特性の２ＨＢ値が０．１ｇｆ・ｃｍ／ｃｍ以下
【請求項２】
下記のＫＥＳの特性値を満足する請求項１に記載の伸縮性織物。
（３）剪断特性のＧ値が０．３ｇｆ／ｃｍ・ｄｅｇ以上
（４）剪断特性の２ＨＧ値が０．３ｇｆ／ｃｍ以上
【請求項３】
織物の経糸又は緯糸に、単繊維繊度が２ｄｔｅｘ以下で、熱収縮特性の異なる２種類のポリマーをサイドバイサイドに接合した単繊維からなるポリエステルマルチフィラメントを含む請求項１又は請求項２に記載の伸縮性織物。
【発明の詳細な説明】
【技術分野】
【０００１】
本発明は、シボによる表面凹凸がなく、ソフトで反発性があり、伸縮性に優れ、縫製も容易な伸縮性織物に関する。
【背景技術】
【０００２】
従来より、熱収縮特性の異なるポリマーを複合紡糸して得られた捲縮発現性を有する繊維を用いて構成した伸縮性織物が種々提案されている。しかしながら、従来の捲縮発現性を有する繊維を用いた伸縮性織物では、伸縮性能は得られるが、クリンプの大きさに起因するシボが発生する。
【０００３】
このため、捲縮発現性を有する繊維に特定の撚係数で加撚することによって、シボのない表面を得る技術も提案されている（特許文献１参照）。しかし、この技術の方法では、加撚により曲げ硬く、反発性がなくなり、風合いが硬いものとなり易いといった問題がある。
【０００４】
【特許文献１】特開２００１−２７１２４８号公報
【発明の開示】
【発明が解決しようとする課題】
【０００５】
本発明の目的は、シボによる表面凹凸がなく、ソフトで反発性があり、伸縮性に優れ、縫製も容易な伸縮性織物を提供することにある。  
【課題を解決するための手段】
【０００６】
本発明の要旨は、シボによる表面凹凸がなく、経方向、緯方向の少なくともどちらかが、下記のＫＥＳの特性値を満足し、伸長率が１０％以上、伸長回復率が９０％以上であることを特徴とする伸縮性織物、にある。
（１）曲げ特性のＢ値が０．１ｇｆ・ｃｍ２／ｃｍ以下
（２）曲げ特性の２ＨＢ値が０．１ｇｆ・ｃｍ／ｃｍ以下
【発明の効果】
【０００７】
本発明によれば、織物の経糸、緯糸の少なくともどちらかに単繊維繊度を小さくし撚りを少なくしたコイル状の捲縮を発現するマルチフィラメントを用いることにより、シボによる表面凹凸がなく、ソフトで反発性があり、伸縮性に優れ、縫製も容易な伸縮性織物を提供することができる。
【発明を実施するための最良の形態】
【０００８】
本発明で、シボによる表面凹凸がないとは、織物表面に、任意の方向から光を当てて、どの方向からみても、織物に表面凹凸により影（濃淡差）ができないものをいう。
【０００９】
また、本発明で、ＫＥＳの特性値とは、ＫＥＳ法によって試験され求められる特性値をいう。ＫＥＳ（Ｋａｗａｂａｔａ’ｓ  Ｅｖａｌｕａｔｉｏｎ  Ｓｙｓｔｅｍ）法は、特許第３４７０６７６号明細書等に記載されているように、当業者にとって一般的な測定方法であり、ＫＥＳ曲げ特性測定器（カトーテック社製）を用いて測定する。
【００１０】
本発明の伸縮性織物は、以下のＫＥＳの特性値を満足することが必要であり、（１）曲げ特性のＢ値が０．１ｇｆ・ｃｍ２／ｃｍ以下
（２）曲げ特性の２ＨＢ値が０．１ｇｆ・ｃｍ／ｃｍ以下
曲げ特性が上記を満足することにより、ソフトで、反発性のある風合いが得られる。
【００１１】
曲げ特性のＢ値が０．１ｇｆ・ｃｍ２／ｃｍを超える場合は、曲げ固さが大きく風合いが硬くなる。また、曲げ特性の２ＨＢ値が０．１ｇｆ・ｃｍ／ｃｍを超える場合は、反発性がなくハリコシのない風合いとなる。
【００１２】
さらに、本発明の伸縮性織物は、以下のＫＥＳの特性値を満足することが、織物の形態安定性が向上し、縫製性に優れた織物が得るうえで好ましい。
（３）剪断特性のＧ値が０．３ｇｆ／ｃｍ・ｄｅｇ以上
（４）剪断特性の２ＨＧ値が０．３ｇｆ／ｃｍ以上
【００１３】
剪断特性のＧ値が０．３ｇｆ／ｃｍ・ｄｅｇ未満の場合は、織物に力が加わった場合に、変形し易く、また、剪断特性の２ＨＧ値が０．３ｇｆ／ｃｍ未満の場合は、織物に力が加わり変形した場合に、ひずみが戻りにくくなり、縫製性が劣るものとなる。
【００１４】
さらに、本発明では、伸縮性織物は、伸長率１０％以上、伸長回復率９０％以上が必要であり、伸長率１０％未満、伸長回復率９０％未満では、織物の伸縮性が不足する。
【００１５】
また、本発明では、優れた伸縮性性能を得るために、織物に熱収縮特性の異なる２種類のポリマーをサイドバイサイドに接合した単繊維からなるポリエステルマルチフィラメントを含むことが好ましく、特に織物の経糸又は緯糸に、熱収縮特性の異なる２種類のポリマーをサイドバイサイドに接合した単繊維繊度が２ｄｔｅｘ以下の単繊維からなるポリエステルマルチフィラメントを含むことが好ましい。単繊維繊度が２ｄｔｅｘを超えると、クリンプが大きくなるためシボ凹凸が発現し易くなる。
【００１６】
本発明の伸縮性織物は、例えば、次のようにして製造することができる。
即ち、熱収縮特性の異なる２種類のポリマーをサイドバイサイドに接合した単繊維繊度２ｄｔｅｘ以下の単繊維からなるポリエステルマルチフィラメント（例えば繊度１１０ｄｔｅｘ／フィラメント数７２本）を、６００Ｔ／Ｍ以下にて加撚した糸条を、織物の少なくとも経糸、緯糸のどちらか一方に用いて製織し、常法にて精練、染色、仕上げセットすることにより本発明の伸縮性織物を製造することができる。
【実施例】
【００１７】
以下、本発明を実施例により具体的に説明する。なお、各物性は、次の方法で求めた。
【００１８】
シボによる表面凹凸：
目視にて、織物表面に、任意の方向から光をあてて、どの方向からみても、織物に表面凹凸により影（濃淡差）ができないことを確認する。
【００１９】
ＫＥＳ特性値：
曲げ特性測定器（カトーテック社製）を用いて測定を行った。曲げ特性値は、試料（２０ｃｍ×１ｃｍ）を最大曲率±２．５ｃｍ−１で測定した。曲げ特性のＢ値は、布１ｃｍ幅当りの曲げ剛さであり、１ｃｍ幅当りの曲げモーメントＭ（ｇｆ・ｃｍ／ｃｍ）、曲率Ｋ（ｃｍ−１）のとき、Ｋが０．５〜１５の間の平均傾斜ｄＭ／ｄＫ（ｇｆ・ｃｍ２／ｃｍ）で表される。曲げ特性の２ＨＢ値は、布１ｃｍ幅当りの曲げヒステリシス（ｇｆ・ｃｍ／ｃｍ）である。
剪断特性は、試料（２０ｃｍ×５ｃｍ）を強制加重１０ｇｆ／ｃｍにて最大剪断角度±８度で測定した。剪断特性のＧ値は、布１ｃｍ幅当りの剪断剛さであり、剪断力Ｆ（ｇｆ／ｃｍ）、剪断角度φ（度）のとき、φが０．５〜５の間の平均傾斜ｄＦ／ｄφ（ｇｆ／ｃｍ・度）で表される。剪断特性の２ＨＧ値は、布１ｃｍ幅当りの剪断ヒステリシス（ｇ／ｃｍ）である。
【００２０】
ストレッチ性能：
ＪＩＳ  Ｌ１０９６Ａ法に従い、引張速度２０cm／分、つかみ間隔２０ｃｍ、試験片幅５ｃｍで試験した。
【００２１】
伸長率：
１４．７Ｎ荷重時の織物の経、緯方向の伸長率（％）を測定した。
【００２２】
伸長回復率：
織物の経、緯方向について、伸張、回復の繰り返し回数１０回にて測定した伸長回復率（％）の平均値を算出した。
【００２３】
風合い：
織物をハンドリングにて評価した。
【００２４】
（実施例１）
繊度１３５ｄｔｅｘのセルロース系マルチフィラメントをＳ方向に１０００Ｔ／Ｍにて加撚した糸条を経糸として用い、５−ナトリウムスルホイソフタル酸１．５モル％、アジピン酸１０モル％をポリエチレンテレフタレートに共重合した共重合ポリエステル成分と平均炭素数１５．５のアルキルスルホン酸ナトリウムを２重量％含有するポリエチレンテレフタレート成分をサイドバイサイドに接合した単繊維からなる繊度１１０ｄｔｅｘ／フィラメント数７２本のポリエステルマルチフィラメントをＳ方向に５００Ｔ／Ｍにて加撚した糸条を緯糸として用い、経緯９５本／寸の密度で平織織物を製織し、常法にて精練、染色、仕上げセットを施した。得られた織物についてＫＥＳ法による測定評価をした。
【００２５】
評価の結果、織物の表面にはシボ凹凸は確認されず、風合いもソフトであった。ＫＥＳ法による緯方向の曲げ特性については、Ｂ値が０．０１３７（ｇｆ・ｃｍ２／ｃｍ）、２ＨＢ値が０．００５５（ｇｆ・ｃｍ／ｃｍ）であり、緯方向の剪断特性については、Ｇ値は０．３８（ｇｆ／ｃｍ・度）、２ＨＧ値は、０．５０（ｇｆ／ｃｍ）であった。またこの織物は、伸長率１０％、伸長回復率９４％であり、伸縮性に富むものであった。
【００２６】
（比較例１）
実施例１において、緯糸を、実施例１で用いたのと同じ２種類のポリマーをサイドバイサイドに接合した単繊維からなる繊度１１０ｄｔｅｘ／フィラメント数２４本のポリエステルマルチフィラメントをＳ方向に５００Ｔ／Ｍにて加撚した糸条とした以外は、実施例１と同様にして、織物を作成し、精練、染色、仕上げセットを施した。得られた織物についてＫＥＳ法による測定評価をした。評価の結果、織物は、その表面にはシボ凹凸が確認され、風合いが硬く、シャリ感のあるものであった。
【産業上の利用可能性】
【００２７】
本発明の伸縮性織物は、シボによる表面凹凸がなく、ソフトで反発性があり、伸縮性に優れ、縫製も容易なことから、一般衣料用織物としてのみならず、特にスポーツ衣料用織物として極めて有用なるものである。